(57)【要約】【課題】  再生記録時のエラーの発生しにくい光記録媒体を提供すること。【解決手段】  光記録媒体において、基板と、保護層と、記録層と、平均分子量が１８００以上のパーフルオロポリエーテル誘導体が含有されているハードコート層と、を有することとする。  または、光記録媒体において、基板と、保護層と、記録層と、ハードコート層と、パーフルオロポリエーテル鎖の部分が平均分子量１８００以上であるパーフルポリエーテル誘導体を含有してなる撥油層とを有することとする。【選択図】図１
2005317059.tif 000002
【特許請求の範囲】
【請求項１】
基板と、
保護層と、
記録層と、
パーフルオロポリエーテル鎖の部分の平均分子量が１８００〜８０００の範囲にあるパーフルオロポリエーテル誘導体が含有されているハードコート層と、を有する光記録媒体。
【請求項２】
前記パーフルオロポリエーテル誘導体は、下記構造であることを特徴とする請求項１記載の光記録媒体。
【化１】
2005317059.tif 000035
【請求項３】
前記ハードコート層は、アクリル樹脂，スチレン／アクリル樹脂，ポリスチレン樹脂のいずれかを含んでなることを特徴とする請求項１又は２記載の光記録媒体。
【請求項４】
基板と、
保護層と、
記録層と、
ハードコート層と、
パーフルオロポリエーテル鎖の部分が平均分子量１８００〜８０００の範囲にあるパーフルポリエーテル誘導体を含有してなる撥油層と、を有する光記録媒体。
【請求項５】
前記撥油層は、前記パーフルオロポリエーテル誘導体のアルコキシシラン基が基板と結合することにより形成されたものであることを特徴とする請求項４に記載の光記録媒体。
【請求項６】
前記パーフルオロポリエーテル誘導体が下記構造であることを特徴とする請求項４記載の光記録媒体。
【化２】
2005317059.tif 000036
【発明の詳細な説明】
【技術分野】
【０００１】
本発明は、光記録媒体に関し、例えばデジタルビデオディスク等に好適なものに関する。
【背景技術】
【０００２】
大量の情報を記録するため、コンピュータに読み取り可能な記録媒体として、光記録媒体についての研究，開発が進んでいる。一般に光記録媒体は基板，保護層，記録層，反射層を順次積層して構成されている。基板は保護層等の各層の保持するもので、一般に記録再生用の光（以下「記録再生光」という）を透過させる。また保護層は記録層を保護し、記録層は情報を記録し、反射層は記録再生光を反射する機能を有する。なお最近普及しているデジタルビデオディスク（以下「ＤＶＤ」という）では、上記の保護層等が一対の基板に挟まれて保持される構造となっている。なお基板としては透明の樹脂基板が一般的で、その材質としてはポリカーボネートが多く用いられている。
【０００３】
一方、これら光記録媒体は現在、記録再生装置への出し入れの際、傷や手の汚れが付かないようカートリッジに収納されているものが多いが、カートリッジに収納されているとディスク単品より体積が増えるため、結果として単位体積あたりの記録密度が低下してしまう。またＤＶＤ等光記録媒体は携帯型のビデオカメラの記録媒体にも使われ始めており、携帯用の要求から記録媒体としては小型，薄型が求められる傾向にもある。従って、カートリッジを設けることなくこれらディスクを扱うことが記録容量の関係から望ましい態様といえる。なおカートリッジを用いることで記録媒体としてのコスト増にも繋がっている。
【０００４】
なお、手の汚れ等を防止すべく光記録媒体に撥油剤を用いる技術としてハードコート剤にフッ素系の界面活性剤を添加する技術が下記特許文献１に、光記録媒体表面に生じる傷を効果的に低減するためにシリコン脂肪酸エステル系の潤滑剤を用いる技術が下記特許文献２に夫々開示されている。
【０００５】
【特許文献１】特開平１１−２９３１５９号公報
【特許文献２】特開２００３−９９９８２号公報
【発明の開示】
【発明が解決しようとする課題】
【０００６】
しかし、我々が素手で光記録媒体を扱った場合における手の油分と記録再生時のエラーとの関係について検討を行ったところ、例えば記録再生に７８０ｎｍの光を用いた場合は直径９０μｍ以上，４０５ｎｍの光を用いた場合は直径３０μｍ以上の液滴がエラーを発生させてしまうことが分かった。即ち、エラー低減のためには光記録媒体の油の液滴をこれら所定の値以上に小さくすることが有用であると分かった。そして上記特許文献で示される技術を参考にし、フッ素系或いはシリコン系等の各種撥液剤を用いて検討を行ったところ、ある程度の効果は確認できたものの、７０μｍの液滴が限界であり、しかもその液滴径にするまでティッシュペーパーで多数回擦る必要があった。今後、カートリッジを用いずディスクを取り扱うことが要求されることを考えると、ティッシュペーパーで１回擦った程度の少ない回数で容易に液滴径を小さくすることも望まれる。特に、４０５ｎｍの波長を用いる場合には３０μｍ以下の液滴とする必要もある。また、ティッシュペーパーで擦られた場合においても傷がつかないような耐久性も望まれる。
【０００７】
以上、本発明は、上記課題を解決し再生記録時のエラーの発生しにくい光記録媒体を提供することにある。
【課題を解決するための手段】
【０００８】
我々は光記録媒体に対し種々の撥油処理方法を検討した結果、基板の表面のハードコート層にパーフルオロポリエーテル鎖の部分が平均分子量１８００〜８０００の範囲にあるパーフルオロポリエーテル誘導体を含有する、またはハードコート層表面にパーフルオロポリエーテル鎖の部分の平均分子量が１８００〜８０００の範囲にあるパーフルオロポリエーテル誘導体を結合させることによって上記課題を解決することができることを見出し、本発明に到った。
【０００９】
具体的には下記で示されるものである。
（１）基板と、保護層と、記録層と、パーフルオロポリエーテル鎖の平均分子量が1800〜８０００の範囲にあるパーフルオロポリエーテル誘導体が含有されているハードコート層と、を有する光記録媒体とする。なお、本明細書におけるパーフルオロポリエーテル誘導体とは、分子中にパーフルオロポリエーテル鎖を有し、かつパーフルオロポリエーテル鎖の末端に基板との結合基或いはハードコート用塗料と溶解しやすい芳香環等を含む置換基を有する化合物をいう。また、パーフルオロポリエーテル鎖の部分の平均分子量はＮＭＲスペクトルで求めることができる。具体的に説明すると、末端の構造がパーフルオロポリエーテル鎖となっているため、そのシグナルの積分値に基づいて繰り返し単位のフッ素の積分値により繰り返し数を求めることができ、さらにこれから平均分子量を決定することができるのである。なお、ここで結合基若しくは置換基とパーフルオロポリエーテル鎖との間には例えばメチレン鎖やエチレン鎖等色々な部位が存在可能で、その存在によって分子全体の平均分子量が変わってしまう。しかしこれら他の部位はパーフルオロポリエーテル鎖の部分に比べ一般的に撥液性へ寄与することはほとんど無いと考えられる。よってここではパーフルオロポリエーテルの鎖の平均分子量を特定事項とし、上記課題を解決する。なお本明細書で言う平均分子量とは数平均分子量をいう。
（２）上記（１）において、このパーフルオロポリエーテル誘導体は、下記構造であることを特徴とする。
【００１０】
【化１】
2005317059.tif 000003
【００１１】
（３）上記（１）又は（２）において、このハードコート層は、アクリル樹脂，スチレン／アクリル樹脂，ポリスチレン樹脂のいずれかを含んでなることを特徴とする。
（４）基板と、保護層と、記録層と、ハードコート層と、パーフルオロポリエーテル鎖の部分が平均分子量１８００〜８０００の範囲にあるパーフルポリエーテル誘導体を含有してなる撥油層と、を有する光記録媒体とする。
（５）上記（４）において、この撥水層は、パーフルオロポリエーテル誘導体のアルコキシシラン基が基板と結合することにより形成されたものであることを特徴とする。
（６）上記（４）において、パーフルオロポリエーテル誘導体が下記構造であることを特徴とする。
【００１２】
【化２】
2005317059.tif 000004
【発明の効果】
【００１３】
本発明により、優れた撥液膜を形成することができる撥油剤、及びそれを用いて再生記録時のエラーが発生しにくい光記録媒体を提供することが可能となった。
【発明を実施するための最良の形態】
【００１４】
以下、本発明の実施の形態，実施例について図面を用いて説明するが、上記発明の効果を奏する範囲で種々の変更が可能であり、実施形態，実施例の記載のみに狭く限定されることはない。
【００１５】
（実施形態１）
図１は、本実施形態における光記録媒体の層構成を示す図である。
【００１６】
本実施形態における光記録媒体は、記録層１０１と、この記録層の両面に形成される一対の保護層１０２と、更にこの記録層１０１及び保護層１０２とを挟持する基板１０３と、基板１０３の記録層が存在する側の面とは反対の面（一対の基板の外側）にそれぞれ形成されるハードコート層１０４と、を有して構成されており、このハードコート層には平均分子量が１８００以上のパーフルオロポリエーテル鎖の部分を有するパーフルオロポリエーテル誘導体が含有されている。パーフルオロポリエーテル誘導体はパーフルオロポリエーテル鎖の部分がハードコート層表面に多く存在し、それ以外の部分がアンカー部分としてハードコート層内に多く存在すると推定される。なお本実施形態ではパーフルオロポリエーテル鎖の部分の平均分子量が１８００以上とかなり長いものであるため、アンカー部分も提示の化学構造のようにかなり大きくなっていることが望ましい。
【００１７】
パーフルオロポリエーテル鎖の部分の平均分子量が１８００未満の場合では、十分な撥油効果が期待できないため、平均分子量は１８００以上であることが望ましい。一方、平均分子量が８０００より大きいと、ハードコート層内にあるアンカー部分に比べてハードコート層表面のパーフルオロポリエーテル鎖が相対的にかなり大きくなり、アンカー部分におけるアンカー効果が低下することになり、物理的耐久性が低下し、ハードコート層から剥離しやすくなってしまう。そのためパーフルオロポリエーテル鎖の部分の平均分子量は８０００以下が望ましい。
【００１８】
なおここで、記録層１０１は、光照射を受けて相変化（記録→消去の際には、アモルファス→結晶化、あるいはその逆の変化）を起こす層である。この層の構成材料の例としてはＡｇ，Ｉｎ，Ｓｂ，Ｔｅ等を主成分とし、これにＮ，Ｏ等を含ませたものが挙げられる。なお、Ｔｅ−Ｎ，Ｓｂ−Ｔｅ−Ｎ等の結合を有する場合には書き込みの特性（記録時の光感度，読み出し光に対する記録の安定性）が向上するという効果がある。また、Ｂ，Ｃ，Ｐ，Ｓｉ，Ｓ，Ｓｅ，Ａｌ，Ｔｉ，Ｖ，Ｍｎ，Ｆｅ，Ｃｏ，Ｎｉ，Ｃｕ，Ｇａ，Ｚｎ，Ｓｎ，Ｐｄ，Ｐｙ，Ａｕ等の添加を行うと、繰り返し記録消去の回数を高めることができて有用である。なお、記録層の厚さは薄すぎると記録部と未記録部から検知部分へ入射する光量の差が少なくなり、厚すぎると均一な相変化を起こさないので、記録層としての役割を果たさなくなってしまう虞がある。そのため適切な記録層の厚さは１０〜１００ｎｍ、好ましくは１５〜３５ｎｍの範囲が適当である。
【００１９】
また、保護層１０２は記録層１０１を保護するための層であり、構成材料としてはSiO,ＳｉＯ2，ＺｎＯ，ＳｎＯ2，Ａｌ2Ｏ3，ＴｉＯ2，Ｉｎ2Ｏ3，ＭｇＯ，ＺｒＯ2等の金属酸化物、Ｓｉ3Ｎ4，ＡｌＮ，ＴｉＮ，ＢＮ，ＺｒＮ等の窒化物、ＺｎＳ，Ｉｎ2Ｓ3,ＴａＳ4等の硫化物、ＳｉＣ，ＴａＣ，Ｂ4Ｃ，ＷＣ，ＴｉＣ，ＺｒＣ 等の炭化物が挙げられる。保護層は量産性の高いスパッタ法で形成するのが一般的であるが、真空蒸着法，プラズマＣＶＤ法，光ＣＶＤ法等で形成してもかまわない。保護層は記録層の物理的な力からの保護という観点から１０ｎｍ以上が望ましい。しかし保護層は厚すぎると記録光が高屈折率の金属酸化物，窒化物，硫化物，炭化物からなる保護層によってかなりの割合が反射されるようになるので、用いる記録光の波長の１／４未満が望ましく、より具体的には記録光が４０５ｎｍの場合は１００ｎｍ以下が望ましい。
【００２０】
また、基板１０３は、これら記録層１０１，保護層１０２を挟持するものであり、また記録再生に用いられる光の波長範囲においては吸収の少ない材質であることが好ましい。したがって、材質としてはガラス，セラミックス，透明性の樹脂が挙げられ、特に成形性を考えると樹脂が好適である。樹脂の種類としてはポリカーボネート樹脂，アクリル樹脂，スチレン／アクリル樹脂，ポリスチレン樹脂，ポリエチレンテレフタレート樹脂，ポリエチレンナフタレート樹脂等が挙げられる。なお、光記録媒体の厚さを１.２mm 前後とする必要性から、基板以外の層の厚さが基板に比べてかなり小さい場合、２枚で挟み込むとして１枚当たり約０.６mm とすることが望ましい。但し基板の厚さは適宜調節が可能である。
【００２１】
ここで更にハードコート層１０４の形成について説明する。ハードコート層１０４の形成は、ハードコート層形成用の塗料にパーフルオロポリエーテル誘導体を混合し、塗布することによって行う。この際撥油性のパーフルオロポリエーテル誘導体は、溶剤の揮発やハードコート層形成用の塗料の固化等が進行するに従いハードコート層表面に集積し、効率よく表面に現れてくる。これはパーフルオロポリエーテル誘導体が撥油性を有するためハードコート層形成物質との相溶性が低く、ハードコート層内部よりも表面上に存在しやすくなるためと推定される。この傾向はパーフルオロポリエーテル誘導体におけるパーフルオロポリエーテル鎖の部分の平均分子量と同様に１８００以上とすることで顕著にすることができ、ハードコート層の形成をより容易に行わせることができる。なお、ハードコート層形成用の塗料とパーフルオロポリエーテル誘導体との混合比としては、塗料の固形分に対して重量で１〜５％が好ましい。５％を超えて添加するとハードコート層が物理的にもろくなる傾向があり、１％未満では十分な撥油性を得るのが難しいからである。
【００２２】
またハードコート層形成用の塗料とパーフルオロポリエーテル誘導体との混合は攪拌子を用いる方法，攪拌棒を用いる方法，攪拌機を用いる方法，超音波洗浄器を用いる方法等があり、それぞれ適切な方法を選べば特に限定は無い。但し、攪拌子を用いる方法，攪拌棒を用いる方法，攪拌機を用いる方法の場合、塗料中に空気が気泡として大量に取り込まれることがある。この状態で何の処理も行わず塗布後加熱して塗膜を形成すると気泡が膨張して破裂し、塗膜と基板との密着性の低下や、部分的な剥離を生じる場合があるので、これらの場合、超音波洗浄器等で塗料に振動を与えて脱気させることで上記問題を解決することができる。
【００２３】
また、パーフルオロポリエーテル誘導体の構造としては片末端、或いは両末端にアルキル基や芳香環を有するものがハードコート層への密着性の観点から望ましい。これはアルキル基や芳香環がハードコート層内に碇のように入り込むためと推定される。なおこの中でも芳香環の方がアルキル基に比べて密着性が高い傾向にあり、特に下記の化合物がハードコート層への密着性が特に高い。
【００２４】
【化３】
2005317059.tif 000005
【００２５】
そして更に、これらの化合物のうち以下に示す化合物１〜１１のものが樹脂への相溶性も良好であり特に好ましい。
【００２６】
【化４】
2005317059.tif 000006
【００２７】
【化５】
2005317059.tif 000007
【００２８】
【化６】
2005317059.tif 000008
【００２９】
【化７】
2005317059.tif 000009
【００３０】
【化８】
2005317059.tif 000010
【００３１】
【化９】
2005317059.tif 000011
【００３２】
【化１０】
2005317059.tif 000012
【００３３】
【化１１】
2005317059.tif 000013
【００３４】
【化１２】
2005317059.tif 000014
【００３５】
【化１３】
2005317059.tif 000015
【００３６】
【化１４】
2005317059.tif 000016
【００３７】
なおパーフルオロポリエーテル鎖のうち繰り返し単位が−ＣＦ(ＣＦ3)−ＣＦ2−のものは原料としてデュポン社製クライトックス１５７ＦＳ−Ｌ，クライトックス１５７ＦＳ−Ｍ、或いはクライトックス１５７ＦＳ−Ｈを用いることができる。繰り返し単位が
−ＣＦ2ＣＦ2Ｏ−のものは原料としてダイキン工業製デムナムＳＨを用いることができる。繰り返し単位が−ＣＦ2ＣＦ2−と−(ＣＦ2Ｏ)− とからなる物は原料としてアウジモント社製フォンブリンＺ−ＤＩＡＣを用いることができる。
【００３８】
なおハードコート層形成用の塗料としては樹脂及び溶媒が主成分である。樹脂は製膜の際に加熱を行った場合に記録層と基板の線膨張率が異なり剥離やそりを発生させてしまう恐れがある。そのためエポキシやウレタンのような熱硬化材料よりは熱可塑性樹脂が好適である。また熱可塑性樹脂の中では記録・再生光の波長（４０５ｎｍ）の吸収が無い或いは殆ど無いものが望ましく、その点でアクリル樹脂，スチレン／アクリル樹脂，ポリスチレン樹脂等の熱可塑性樹脂が好適である。
【００３９】
また本実施形態で用いるパーフルオロポリエーテル誘導体は特にアクリル樹脂，スチレン／アクリル樹脂，ポリスチレン樹脂との相溶性が高い傾向がある。そのためこれら樹脂を用いて形成されるハードコート層は平坦性を高くすることができ有用である。平坦性を平均粗さＲａで表すと、アクリル樹脂，スチレン／アクリル樹脂、ポリスチレン樹脂を用い、且つスピンコートで塗布することにより形成したハードコート層の場合、Ｒａは0.04μｍ以下であった。ポリエチレンテレフタレート樹脂，ポリエステル樹脂等を用いた場合、Ｒａは０.１〜０.５μｍであった。記録・再生光の波長が４０５ｎｍの場合はＲａが
０.２μｍ 以上になると記録・再生光が散乱し、結果として記録・再生時にエラーを生じてしまった。そこで、ハードコート層のＲａは０.２μｍ 未満が好ましいといえる。これを満足するにはハードコート層形成に用いる樹脂は特にアクリル樹脂，スチレン／アクリル樹脂，ポリスチレン樹脂が好適といえる。
【００４０】
パーフルオロポリエーテル誘導体がアクリル樹脂，スチレン／アクリル樹脂，ポリスチレン樹脂との相溶性が高い理由はアクリル樹脂，スチレン／アクリル樹脂，ポリスチレン樹脂は高分子鎖中のメチレン鎖、あるいはエチレン鎖がリニアであり、同じく鎖がリニアのパーフルオロポリエーテル誘導体と構造的に近いためと推定される。
【００４１】
更にハードコート層の物理的強度を高めるため、光で橋かけする部位を持たせることも有効である。基板に塗布後の光照射によって光硬化が進行し、ハードコート層の物理的強度が向上する。
【００４２】
ハードコート層は厚すぎると記録・再生光の光路がずれることがある。また記録・再生光がハードコート層の部分で反射して、記録層への照射光が弱められることもある。そのためハードコート層は記録・再生光の波長（４０５ｎｍ）の１／４以下、すなわち１００ｎｍ以下が望ましい。
【００４３】
上記パーフルオロポリエーテル誘導体についての合成例は以下に示す通りである。
【００４４】
（化合物１の合成例）
デュポン社製クライトックス１５７ＦＳ−Ｌ（平均分子量１８００(１８重量部)を３Ｍ社製Ｆｃ−７２（１００重量部）に溶解し、これに塩化チオニル（２重量部）とジクロルメタン（２０重量部）を加え、撹拌しながら４８時間還流した。塩化チオニルとＦＣ−
７２をエバポレーターで揮発させクライトックス１５７ＦＳ−Ｌの酸クロライド（１８重量部）を得た。
【００４５】
一方、三井東圧社製１，４−ビス（４−アミノフェノキシ）ベンゼン（２９重量部），トリエチルアミン（２５重量部）をジクロルメタン（３００重量部）に溶解後撹拌しながら、ベンゾイルクロライド（１４重量部）をジクロルメタン(１００重量部)に溶解したものを２時間かけて滴下し、その後２０時間撹拌した。そして反応液をろ紙でろ過し、ろ液をエバポレーターで濃縮後カラムクロマトグラフィ(和光純薬社製ワコーゲルＣ−２００)で分離・精製し、アミノ基の片方にベンゼン環を有する化合物１２（２０重量部）を得た。
【００４６】
【化１５】
2005317059.tif 000017
【００４７】
上記のクライトックス１５７ＦＳ−Ｌの酸クロライド（１８重量部），化合物１２（４重量部），トリエチルアミン（２重量部）、及びジクロルメタン（２０重量部）をＦＣ−７２（１００重量部）に加え、撹拌しながら４８時間還流した。反応液をろ紙でろ過し、ろ液を１２時間静置した。上層のジクロルメタン層を除き、新たにジクロルメタン（２０重量部）を加え１時間撹拌した後１２時間静置した。上層のジクロルメタン層を除き、下層のＦＣ−７２層中のＦＣ−７２をエバポレーター，真空ポンプで揮発させ、目的の化合物１（１８重量部）を得た。
【００４８】
（化合物２の合成例）
デュポン社製クライトックス１５７ＦＳ−Ｌ（平均分子量１８００）（１８重量部）の代わりにダイキン工業社製デムナムＳＨ（平均分子量３５００）（３５重量部）を用いた以外は化合物１の合成と同様にして化合物２（３５重量部）を得た。
【００４９】
（化合物３の合成例）
ベンゾイルクロライド（１４重量部）の代わりに４−フェノキシ安息香酸クロライド
（２３重量部）を用いた以外は上記化合物１２の合成と同様にして化合物１３（２５重量部）を得た。
【００５０】
【化１６】
2005317059.tif 000018
【００５１】
そして化合物１２（４重量部）の代わりに化合物１３（５重量部を）用いた以外は化合物１の合成と同様にして化合物３（１８重量部）を得た。
【００５２】
（化合物４の合成例）
デュポン社製クライトックス１５７ＦＳ−Ｌ（平均分子量１８００）（１８重量部）の代わりにダイキン工業社製デムナムＳＨ（平均分子量３５００）（３５重量部）を用いる以外は化合物３の合成と同様にして化合物４（３５重量部）を得た。
【００５３】
（化合物５の合成例）
１，４−ビス（４−アミノフェノキシ）ベンゼン（２９重量部）の代わりに三井東圧社製１，３−ビス（４−アミノフェノキシ）ベンゼン（２９重量部）を用いた以外は化合物１２の合成と同様にして化合物１４（２０重量部）を得た。
【００５４】
【化１７】
2005317059.tif 000019
【００５５】
そして化合物１２（４重量部）の代わりに化合物１４（４重量部を）用いた以外は化合物１の合成と同様にして化合物５（１８重量部）を得た。
【００５６】
（化合物６の合成例）
デュポン社製クライトックス１５７ＦＳ−Ｌ（平均分子量１８００）（１８重量部）の代わりにダイキン工業社製デムナムＳＨ（平均分子量３５００）（３５重量部）を用いた以外は化合物５の合成と同様にして化合物６（３５重量部）を得た。
【００５７】
（化合物７の合成例）
ベンゾイルクロライド（１４重量部）の代わりに４−フェノキシベンゼンスルホン酸クロライド（１８重量部）を用いた以外は化合物１２の合成と同様にして化合物１５（２１重量部）を得た。
【００５８】
【化１８】
2005317059.tif 000020
【００５９】
そして化合物１２（４重量部）の代わりに化合物１５（５重量部を）用いた以外は化合物１の合成と同様にして化合物７（１８重量部）を得た。
【００６０】
（化合物８の合成例）
デュポン社製クライトックス１５７ＦＳ−Ｌ（平均分子量１８００）（１８重量部）の代わりにダイキン工業社製デムナムＳＨ（平均分子量３５００）（３５重量部）を用いた以外は化合物７の合成と同様にして化合物８（３５重量部）を得た。
【００６１】
（化合物９の合成例）
１，４−ビス（４−アミノフェノキシ）ベンゼン（２９重量部）の代わりに三井東圧社製２，２−ビス［（４−アミノフェノキシ）フェニル］プロパン（４１重量部）を用いた以外は化合物１２の合成と同様にして化合物１６（３０重量部）を得た。
【００６２】
【化１９】
2005317059.tif 000021
【００６３】
そして化合物１２（４重量部）の代わりに化合物１６（７重量部を）用いた以外は化合物１の合成と同様にして化合物９（１８重量部）を得た。
【００６４】
（化合物１０の合成例）
デュポン社製クライトックス１５７ＦＳ−Ｌ（平均分子量１８００）（１８重量部）の代わりにダイキン工業社製デムナムＳＨ（平均分子量３５００）（３５重量部）を用いた以外は化合物９の合成と同様にして化合物１０（３５重量部）を得た。
【００６５】
（化合物１１の合成例）
アウジモント社製（平均分子量４０００）（４０重量部）をＦＣ−７２(２００重量部)に溶解し、これにジシクロヘキシルカルボジイミド（５重量部），化合物１６（１３重量部），ジクロルメタン（１００重量部）を加え、１２０時間撹拌した。反応液をろ紙でろ過した後、ろ液を１２時間静置した。上層のジクロルメタン層を除き、下層のＦＣ−７２層中のＦＣ−７２をエバポレーター、及び真空ポンプで揮発させ、目的の化合物１１
（４０重量部）を得た。
【００６６】
（実施例１）
実施形態１に係る光記録媒体の例として、ＤＶＤを作成した。図１を参照しつつ作成手順、その評価結果について具体的に説明する。
（１）基板，保護層，記録層の形成
図１に示す層構成のＤＶＤで、パーフルオロポリエーテル誘導体を含有するハードコート層を形成していないものをまず作製した。つまりまずこのＤＶＤは、記録層と、この記録層の両面に配置される保護層と、この保護層，記録層を挟持する一対の基板とを有して構成されている。ここで基板の材料としてはポリカーボネートを用いた。この状態でDVDの外側表面（記録層が存在していない側の面）にはまだ他の層が形成されていない。
（２）ハードコートの形成
９７重量部の紫外線硬化型ハードコート用塗料（光架橋型アクリル樹脂を１０重量％含有、主溶媒エチルセロソルブ）に、化合物１を２０重量％含有したエチルセロソルブ溶液を３重量部混合した。そしてこの混合塗料をスピンコート法でＤＶＤに塗布後、高圧水銀ランプで３Ｊ／cm2 の光を塗布面に照射し、樹脂を硬化させハードコート層を形成した。なおスピンコートは塗料をディスク表面に滴下した後、まず３５０rpm で５秒間、引き続いて２０００rpm で１０秒間、更に引き続いて３０００rpm で１０秒間行った。この際形成されるハードコート層は厚さ４０mmであった。
（３）撥油性評価
人口指紋液を染み込ませた木綿布をディスク表面に接触させた後、ティッシュペーパーで１回ふき取った。その後人口指紋液の液滴の大きさを測定したところ、本実施例のハードコートを行ったディスク表面の人口指紋液の液滴の大きさはいずれも３０μｍ未満であった。この状態でこのディスクに波長４０５ｎｍの光で記録再生を行ったが問題なく記録再生を行うことができた。またもちろん用いる光の波長を７８０ｎｍに代えて記録再生を行っても問題なく記録再生を行うことができた。
【００６７】
なお人口指紋液はＪＩＳ  Ｋ２２４６に記載してある組成と同じくした。具体的には水５００ｍｌとエタノール５００ｍｌとを混合した溶液に塩化ナトリウム７ｇ，尿素１ｇ，乳酸（８５％）４ｇと混合して作製した。この溶液は後述の実施例における人口指紋液は、この溶液と同じである。
（４）耐擦性評価
次に、本実施例で作成したディスクの表面をアクリル板に木綿布を巻きつけた部材で
１０回往復摺動した。その際の加重は５０ｇ／cm2 、摺動速度は５０mm／秒であった。
【００６８】
この摺動の後、人口指紋液を染み込ませた木綿布をディスク表面に接触させ、ティッシュペーパーで１回ふき取った。そして人口指紋液の液滴の大きさを測定したところ、ディスク表面の人口指紋液の液滴の大きさはいずれも３０μｍ未満であった。この状態でこのディスクに波長４０５ｎｍの光，７０８ｎｍの光を用いて記録再生を行ったところ問題なく記録再生を行うことができた。
【００６９】
以上、本実施例のＤＶＤは、短波長の記録再生光を用いた場合においても記録再生を安定して行うことが可能であった。
【００７０】
なお本実施例では、高圧水銀ランプを用いて紫外線を照射し樹脂を硬化させているが、加熱により硬化する樹脂を用いた場合であっても同様の結果を得ることができる。例えば、３％シリカゾル液（コルコート社製コルコートＰ）を用いて上記と同様のスピンコートを行い、１２０℃で１０分間加熱することによって硬化，形成したハードコート層でも上記紫外線硬化型のハードコート層の場合と同様の効果を得ることができた。
【００７１】
（実施例２〜１１）
化合物１の代わりに化合物２〜１１の何れかを用いた以外は実施例１と同様のハードコート層を有するＤＶＤを作成し、評価を行った。実施例と化合物との関係は以下である。
【００７２】
【表１】
2005317059.tif 000022
【００７３】
その結果、撥油性評価，耐擦性評価のいずれにおいても、ハードコート表面の人口指紋液の液滴の大きさをいずれも３０μｍ未満とすることができた。この状態で波長４０５
ｎｍの光を用いて記録再生を行っても、７８０ｎｍの光を用いて記録再生を行ってもいずれの場合も問題なく記録再生を行うことができた。
【００７４】
なお、化合物１〜１２を含有する塗料を用いてハードコート層を形成後、ハードコート層、およびハードコート層を厚さ方向に１ｎｍ削った表面のフッ素の拘束エネルギー強度（約６.９ｅＶ の領域に現れるシグナルの強度）をＸ線光電子分光法で調べた。するといずれの化合物を用いた場合もハードコート層を厚さ方向に１ｎｍ削った表面の強度はハードコート層の強度の１／１０００以下であった。このことから化合物１〜１２のパーフルオロポリエーテル誘導体が表面、およびその近傍に局在化していることが分かった。
【００７５】
（比較例１）
ハードコート層を設けないＤＶＤに対して上記の撥液性評価，対擦性評価を行った。しかし撥液性評価では人口指紋液の液滴は弾かれず、表面に広く塗布された状態となってしまった。この状態でこのディスクに波長４０５ｎｍの光で記録再生を行ったが全く再生を行うことができなかった。波長を７８０ｎｍに変えて記録再生を行ってもみたが記録再生を行うことができなかった。
【００７６】
更に、耐擦性評価をも行ったが摺動実験後のディスク表面は人口指紋液の液滴を弾かず、表面に広く塗布された状態であり、波長４０５ｎｍの光を用いた場合はもちろん、波長７８０ｎｍの光に変えて記録再生を行った場合においても記録再生を行うことができなかった。
【００７７】
（比較例２）
化合物１を加えないハードコート層形成用の塗料を用いた以外は実施例１と同様の方法でＤＶＤにハードコート層を形成した。ここでも実施例１における撥液性評価，強度評価と同様の評価を行った。この結果、撥液性評価ではディスク表面における人口指紋液の液滴の大きさは最大でも９０μｍ未満であったが、３０μｍを超えるものがいくつもあった。一方波長７８０ｎｍの光を用いて記録再生を行った場合は問題なく記録再生を行うことができたが、波長４０５ｎｍの光で記録再生を行った場合、記録再生を行うことができなかった。
【００７８】
更に、ここで強度評価も行ったが、摺動実験後のディスク表面は人口指紋液の液滴を弾かず、表面に広く塗布された状態であり、波長７８０ｎｍの光を用いても、波長４０５
ｎｍの光を用いた場合であっても記録再生を行うことができなかった。
【００７９】
（比較例３）
実施例１におけるデュポン社製クライトックス１５７ＦＳ−Ｌ（平均分子量１８００）（１８重量部）の代わりに同じデュポン社製クライトックス１５７ＦＳ−Ｌで平均分子量が１７２０のもの（１８重量部）を用いた以外は化合物１と同様の方法で化合物２１を合成した。
【００８０】
【化２０】
2005317059.tif 000023
【００８１】
そして化合物２１を用いて実施例１と同様にハードコート層を形成し、撥油性評価，耐擦性評価を行った。撥油性評価において、ディスク表面における人口指紋液の液滴の大きさはいずれも７０μｍ未満であったが３０μｍを超えるものがいくつもあった。この状態で波長７８０ｎｍの光で記録再生を行ったところ、問題なく記録再生を行うことができたが、波長４０５ｎｍの光で記録再生を行った場合には、いくつかの部分に於いて記録生成を行うことができなかった。
【００８２】
更に、ここで強度評価も行ったが、摺動実験後のディスク表面は人口指紋液の液滴を弾かず、表面に広く塗布された状態であり、波長７８０ｎｍの光を用いても、波長４０５
ｎｍの光を用いた場合であっても記録再生を行うことができなかった。
【００８３】
以上本比較例により、パーフルオロポリエーテル鎖の平均分子量が１８００未満の化合物を用いた場合は、短い波長を用いた場合における記録再生に問題のあることが分かった。
【００８４】
（比較例４）
実施例１におけるデュポン社製クライトックス１５７ＦＳ−Ｌ（平均分子量１８００）（１８重量部）の代わりにダイキン工業社製７Ｈ−ドデカフルオロヘプタン酸（分子量
３４６.０６）（３.５重量部）を用いた以外は化合物１の合成と同様にして化合物２２
（３.５重量部）を合成した。
【００８５】
【化２１】
2005317059.tif 000024
【００８６】
そして化合物２２を用いて実施例１と同様にハードコート層を形成し、撥油性評価，耐擦性評価を行った。その結果、撥油性評価においてディスク表面の人口指紋液の液滴の大きさはいずれも７０μｍ未満であったが３０μｍを超えるものがいくつもあった。この状態で波長７８０ｎｍの光で記録再生を行ったところ、問題なく記録再生を行うことができたが、波長４０５ｎｍの光で記録再生を行った場合には、いくつかの部分に於いて記録生成を行うことができなかった。
【００８７】
更に、ここで耐擦性評価も行ったが、摺動実験後のディスク表面は人口指紋液の液滴を弾かず、表面に広く塗布された状態であり、波長７８０ｎｍの光を用いても、波長４０５ｎｍの光を用いた場合であっても記録再生を行うことができなかった。
【００８８】
以上本比較例により、分子量が１８００以上であっても、パーフルオロポリエーテル誘導体を用いた場合は、短い波長を使用した場合における記録再生に問題のあることが分かった。
【００８９】
以上よりパーフルオロポリエーテル鎖の平均分子量が１８００未満であり、また、撥油性部位がパーフルオロポリエーテル鎖でない化合物を用いた場合は、記録生成に問題のあることが分かった。
【００９０】
（実施例１２）
実施例１における化合物１２（４重量部）の代わりにノルマルドデシルアミン（３重量部を）用いる以外は化合物１の合成と同様にして化合物２５（１８重量部）を合成した。
【００９１】
【化２２】
2005317059.tif 000025
【００９２】
そして実施例１と同様の方法でハードコート層を有するＤＶＤを作製し撥液性評価，耐擦性評価を行った。その結果、撥液性評価においては化合物２５を用いた場合でも、ディスク表面の人口指紋液の液滴の大きさを３０μｍ未満とすることができ、波長４０５ｎｍの光を用いて記録再生を行っても問題なく記録再生を行うことができた。用いる光の波長を７８０ｎｍに代えて記録再生を行っても問題なく記録再生を行うことができた。
【００９３】
しかし、耐擦性評価においては、摺動実験後のディスク表面では人口指紋液の液滴の大きさは３０μｍを超えるものがいくつもあったが最大でも７０μｍ未満であり、波長405ｎｍの光で記録再生を行ったところ幾つかの部分で記録再生を行うことができなかったが、波長７８０ｎｍでは問題なく記録再生を行うことができた。
【００９４】
以上よりパーフルオロポリエーテル鎖の平均分子量が１８００以上のパーフルオロポリエーテル誘導体を添加したハードコート表面であれば油分を小液滴化して記録再生を行うことができるようになったが、耐擦性評価の結果には課題を残した。
【００９５】
以上よりパーフルオロポリエーテル鎖と結合している部位が下記と異なるパーフルオロポリエーテル誘導体を用いた場合、短波長の光での記録再生に問題のあることが示された。
【００９６】
【化２３】
2005317059.tif 000026
【００９７】
即ち、上記構造のパーフルオロポリエーテル誘導体を結合したハードコート表面を有するディスクは、耐擦性の高い撥油表面を有することが明らかになった。
【００９８】
（実施形態２）
本発明の他の実施形態としては、ハードコート層表面にパーフルオロポリエーテル鎖の部分の平均分子量が１８００以上のパーフルオロポリエーテル誘導体を結合させることである。図２に本実施形態に係る光記録媒体の層構造を示す。
【００９９】
本実施形態における光記録媒体は、記録層２０１と、この記録層の両面に形成される一対の保護層２０２と、この記録層２０１及び保護層２０２とを挟持する基板２０３と、基板２０３の記録層が存在している面とは反対の面にそれぞれ形成されるハードコート層
２０４と、更にハードコート層２０４の上に形成される撥油層２０５と、を有して構成されており、この撥油層２０５にはパーフルオロポリエーテル鎖の平均分子量が１８００以上のパーフルオロポリエーテル誘導体が含有されている。
【０１００】
なお、平均分子量が１８００未満の場合、十分な撥油効果が期待できないため、パーフルオロポリエーテル誘導体の平均分子量は１８００以上であることが望ましい。
【０１０１】
一方、パーフルオロポリエーテル鎖の平均分子量が８０００より大きいと、アルコキシシラン基で形成される結合の物理的耐久性が低下し、ハードコート層から剥離しやすくなってしまうため、平均分子量は８０００以下が望ましい。
【０１０２】
基板は加工性，記録層，保護層との密着性が良好なものが好ましい。ディスクへの加工性（円板への成形、各層に対する密着性）を考えると熱可塑性樹脂が好適である。その中では特に記録・再生光（４０５ｎｍ）に対する吸収がほとんど無いという点で、ポリカーボネート，アクリル樹脂が好適である。
【０１０３】
また、ハードコート表面に撥油処理する場合、パーフルオロポリエーテル誘導体は単に塗布するだけでなく表面と化学結合するような材料を用いることで耐久性を向上させることが可能となるので好ましい。またパーフルオロポリエーテル鎖の部分の平均分子量は
１８００以上あることで潤滑性が高まり、物理的な耐久性も向上するので好ましい。
【０１０４】
なお、ハードコート層の表面と化学結合させる場合の例として、分子の末端にアルコキシシランを有する化合物を用いて化学結合させることが有用である。この場合、吸着するハードコート層に水酸基やカルボキシル基等の結合サイトが必要である。ハードコート表面自身に水酸基を有する場合は、特別に結合サイトを設けなくても末端のアルコキシシランと反応及び結合させることができ、結合サイトが無い場合は樹脂膜をオゾンに晒したり、紫外光を照射したり、酸素プラズマを照射することで表面に水酸基を形成し、これを結合サイトとして用いることで反応及び結合させることができる。
【０１０５】
また、パーフルオロエーテル鎖を有するパーフルオロポリエーテル誘導体としては以下が挙げられる。
【０１０６】
【化２４】
2005317059.tif 000027
【０１０７】
また、具体的には以下に示す化合物１７〜２０が挙げられる。
【０１０８】
【化２５】
2005317059.tif 000028
【０１０９】
【化２６】
2005317059.tif 000029
【０１１０】
【化２７】
2005317059.tif 000030
【０１１１】
【化２８】
2005317059.tif 000031
【０１１２】
なお上記化合物の合成例は以下に示す通りである。
【０１１３】
（化合物１７の合成例）
デュポン社製クライトックス１５７ＦＳ−Ｌ（平均分子量２５００）（２５重量部）を３Ｍ社製ＰＦ−５０８０（１００重量部）に溶解し、これに塩化チオニル（２０重量部）を加え、撹拌しながら４８時間還流した。塩化チオニルとＰＦ−５０８０をエバポレーターで揮発させクライトックス１５７ＦＳ−Ｌの酸クロライド（２５重量部）を得た。これにＰＦ−５０８０（１００重量部）、チッソ（株）製サイラエースＳ３３０（３重量部）、トリエチルアミン（３重量部）を加え、室温で２０時間撹拌した。反応液を昭和化学工業製ラジオライト  ファインフローＡでろ過し、ろ液中のＰＦ−５０８０をエバポレーターで揮発させ、化合物１７（２０重量部）を得た。
【０１１４】
（化合物１８の合成例）
チッソ（株）製サイラエースＳ３３０（３重量部）の代わりにチッソ（株）製サイラエースＳ３６０（３重量部）を用いた以外は化合物１７の合成例と同様にして化合物１８
（２０重量部）を得た。
【０１１５】
（化合物１９の合成例）
デュポン社製クライトックス１５７ＦＳ−Ｌ（平均分子量２５００）（２５重量部）の代わりにダイキン工業社製デムナムＳＨ（平均分子量３５００）（３５重量部）を用いた以外は化合物１７の合成例と同様にして化合物１９（３０重量部）を得た。
【０１１６】
（化合物２０の合成例）
チッソ（株）製サイラエースＳ３３０（３重量部）の代わりにチッソ（株）製サイラエースＳ３６０（３重量部）を用い、デュポン社製クライトックス１５７ＦＳ−Ｌ（平均分子量２５００）（２５重量部）の代わりにダイキン工業社製デムナムＳＨ（平均分子量
３５００）(３５重量部)を用いた以外は化合物１７の合成と同様にして化合物２０（３０重量部）を得た。
【０１１７】
なおこれら化合物のハードコート層表面への塗布方法はスピンコート，ディップコートのどちらでもよく、また、用いる溶媒は化合物が溶解するものの方が扱いやすく望ましい。しかしアルコール系の溶媒を用いた場合は、一部の化合物は溶解するものの、溶液中の水分と反応し重合するときもあり、塗布液としての寿命が短くなる恐れがあるので留意が必要である。これに対しフッ素系の溶媒を用いた場合は水分が溶解し難いので好適で望ましい。加えてフッ素系の溶媒は表面張力が小さく塗布液が極めて薄く塗布面に広がり薄膜化できるという利点もある。なおフッ素系の溶媒としては３Ｍ社製フロリナートＦＣ−
７２，ＦＣ−７７，ＰＦ−５０８０，ＨＦＥ−７１００，ＨＦＥ−７２００，デュポン社製バートレルＸＦ等が挙げられる。
【０１１８】
（実施例１３）
実施形態２に係る光記録媒体の例として、化合物１７を用いてＤＶＤを作成した。図２を参照しつつ作成手順、その評価結果について具体的に説明する。
（１）基板，保護層，記録層，ハードコート層の形成
図２に示す構成の光記録媒体として、まずＤＶＤで撥油処理を行っていないもの、即ち撥油層を形成していないもの作製した。この状態でディスクの最表面はハードコート層の面である。
（２）撥油膜の形成
まずハードコート層の表面に酸素プラズマを照射した。酸素プラズマ照射にはヤマト硝子社製プラズマドライ洗浄機ＰＤＣ−２１０を用いた。照射時の装置の高周波電源の出力電力は１００Ｗで、照射時間は１０分間とした。照射後、基板を速やかに化合物１７の
０.５ 重量％溶液（溶媒は３Ｍ社製フロリナートＰＦ−５０８０）に１分間浸漬し、基板を引き上げ１００℃で１５分間加熱した。これにより化合物１７のアルコキシシラン基がハードコート層表面の水酸基等と反応し、化学結合を形成することとなる。こうして撥油膜を形成した。
（３）撥油性評価
人口指紋液を染み込ませた木綿布をディスク表面に接触させた後、ティッシュペーパーで１回ふき取った。その後人口指紋液の液滴の大きさを測定したところ、本実施例のハードコートを行ったディスク表面の人口指紋液の液滴の大きさはいずれも３０μｍ未満であった。この状態でこのディスクに波長４０５ｎｍの光で記録再生を行ったが問題なく記録再生を行うことができた。また、用いる光の波長を７８０ｎｍに代えて記録再生を行ってももちろん問題なく記録再生を行うことができた。
（４）耐擦性評価
次に、本実施例で作成したディスクの表面をアクリル板に木綿布を巻きつけた部材で
１０回摺動した。その際の加重は５０ｇ／cm2 、摺動速度は５０mm／秒であった。
【０１１９】
この摺動の後、人口指紋液を染み込ませた木綿布をディスク表面に接触させ、ティッシュペーパーで１回ふき取った。そして人口指紋液の液滴の大きさを測定したところ、ディスク表面の人口指紋液の液滴の大きさはいずれも３０μｍ未満であった。この状態でこのディスクに波長４０５ｎｍの光，７０８ｎｍの光を用いて記録再生を行ったところ問題なく記録再生を行うことができた。
【０１２０】
以上よりハードコート表面に化合物１７を用いた撥油処理を行うことで、短波長の記録再生光を用いた場合でも記録再生が安定して行えた。
【０１２１】
（実施例１４〜１６）
化合物１７の代わりに化合物１８〜２０の何れかを用いた以外は実施例１３と同様のハードコート層を有するＤＶＤを作成し、評価を行った。実施例と化合物との関係は以下である。
【０１２２】
【表２】
2005317059.tif 000032
【０１２３】
その結果、いずれの化合物を用いた場合でも、撥油性評価，耐擦性評価において、ディスク表面の人口指紋液の液滴の大きさがいずれも３０μｍ未満であった。この状態で波長４０５ｎｍの光を用いて記録再生を行ったがいずれのディスクも問題なく記録再生を行うことができた。また、用いる光の波長を７８０ｎｍに代えて記録再生を行ったがいずれのディスクも問題なく記録再生を行うことができた。
【０１２４】
以上よりパーフルオロポリエーテル鎖の平均分子量が１８００以上のパーフルオロポリエーテル誘導体を結合したハードコート表面は油分を小液滴化することにより安定した記録再生を行えることが明らかになった。
【０１２５】
（比較例５）
比較例として実施例１３とほぼ同様であるが撥油処理を行わないハードコート層を有するＤＶＤについて撥液性評価，耐擦性評価を行った。この結果、撥液性評価ではハードコート層の表面の人口指紋液の液滴の大きさは９０μｍ以下であったが３０μｍを超えるものがいくつもあった。この状態で波長７８０ｎｍの光で記録再生を行ったところ、問題なく記録再生を行うことができたが、波長４０５ｎｍの光で記録再生を行ったところ記録再生を行うことができなかった。
【０１２６】
更に、耐擦性評価をも行ったが摺動実験後のディスク表面は人口指紋液の液滴を弾かず、表面に広く塗布された状態であり、波長４０５ｎｍの光を用いた場合はもちろん、波長７８０ｎｍの光に変えて記録再生を行った場合においても記録再生を行うことができなかった。
【０１２７】
（比較例６）
実施例１３におけるデュポン社製クライトックス１５７ＦＳ−Ｌ(平均分子量１８００)（１８重量部）の代わりに同じデュポン社製クライトックス１５７ＦＳ−Ｌで平均分子量が１７２０のもの（１８重量部）を用いた以外は化合物１７と同様の方法で化合物２３を合成した。
【０１２８】
【化２９】
2005317059.tif 000033
【０１２９】
そして実施例１３と同様に撥油処理を行ったディスクをそれぞれ作製し、撥油性評価を行った。その結果いずれの化合物を用いた場合であってもディスク表面における人口指紋液の液滴の大きさが７０μｍ未満であったものの３０μｍを超える液滴がいくつもあった。波長７８０ｎｍの光で記録再生を行ったが問題なく記録再生を行うことができたが、波長４０５ｎｍの光を用いて記録再生を行ったところ幾つかの部分で再生を行うことができなかった。
【０１３０】
更に、耐擦性評価をも行ったが、摺動実験後のディスク表面は人口指紋液の液滴を弾かず、表面に広く塗布された状態であり、波長４０５ｎｍの光を用いた場合はもちろん、波長７８０ｎｍの光に変えて記録再生を行った場合においても記録再生を行うことができなかった。
【０１３１】
以上、パーフルオロポリエーテル鎖の平均分子量が１８００未満の化合物を用いた場合短波長の光での記録再生に問題のあることが示された。
【０１３２】
（比較例７）
実施例１３におけるデュポン社製クライトックス１５７ＦＳ−Ｌ(平均分子量１８００)（１８重量部）の代わりにダイキン工業社製７Ｈ−ドデカフルオロヘプタン酸（分子量
３４６.０６）（３.５重量部）を用いる以外は化合物１７の合成と同様にして化合物２４（３.５重量部）を合成した。
【０１３３】
【化３０】
2005317059.tif 000034
【０１３４】
そして実施例１３と同様に撥油処理を行ったディスクをそれぞれ作製し、撥油性評価，耐擦性評価を行った。その結果どちらの化合物を用いた場合もディスク表面における人口指紋液の液滴の大きさが７０μｍ未満であったものの３０μｍを超える液滴がいくつもあった。波長７８０ｎｍの光で記録再生を行ったが問題なく記録再生を行うことができたが、波長４０５ｎｍの光を用いて記録再生を行ったところ幾つかの部分で記録再生を行うことができなかった。
【０１３５】
更に、耐擦性評価をも行ったが、摺動実験後のディスク表面は人口指紋液の液滴を弾かず、表面に広く塗布された状態であり、波長４０５ｎｍの光を用いた場合はもちろん、波長７８０ｎｍの光に変えて記録再生を行った場合においても記録再生を行うことができなかった。
【０１３６】
以上、パーフルオロポリエーテル鎖の平均分子量が１８００未満の化合物を用いた場合、更に撥油性部位がパーフルオロポリエーテル鎖でない化合物を用いた場合、短波長の光での記録再生に問題のあることが示された。
【図面の簡単な説明】
【０１３７】
【図１】本発明の実施形態１に係る光記録媒体の層構造を示す図。
【図２】本発明の実施形態２に係る光記録媒体の層構造を示す図。
【符号の説明】
【０１３８】
１０１，２０１…記録層、１０２，２０２…保護層、１０３，２０３…基板、１０４，２０４…ハードコート層、２０５…撥油層。
【図１】
2005317059.tif 000037
【図２】
2005317059.tif 000038
【手続補正書】
【提出日】平成16年6月3日(2004.6.3)
【手続補正１】
【補正対象書類名】明細書
【補正対象項目名】００６８
【補正方法】変更
【補正の内容】
【００６８】
この摺動の後、人口指紋液を染み込ませた木綿布をディスク表面に接触させ、ティッシュペーパーで１回ふき取った。そして人口指紋液の液滴の大きさを測定したところ、ディスク表面の人口指紋液の液滴の大きさはいずれも３０μｍ未満であった。この状態でこのディスクに波長４０５ｎｍの光，７８０ｎｍの光を用いて記録再生を行ったところ問題なく記録再生を行うことができた。
【手続補正２】
【補正対象書類名】明細書
【補正対象項目名】０１１９
【補正方法】変更
【補正の内容】
【０１１９】
この摺動の後、人口指紋液を染み込ませた木綿布をディスク表面に接触させ、ティッシュペーパーで１回ふき取った。そして人口指紋液の液滴の大きさを測定したところ、ディスク表面の人口指紋液の液滴の大きさはいずれも３０μｍ未満であった。この状態でこのディスクに波長４０５ｎｍの光，７８０ｎｍの光を用いて記録再生を行ったところ問題なく記録再生を行うことができた。